(57)【要約】【課題】　アミン系重合防止剤を含む気体状態の易重合性物質を液体状態に変化させ、得られたアミン系重合防止剤を含む液体状態の易重合性物質からアミン系重合防止剤を低減することができる易重合性物質の取扱い方法を提供する。【解決手段】　アミン系重合防止剤を含む気体状態の易重合性物質を液体状態に変化させ、得られたアミン系重合防止剤を含む液体状態の易重合性物質を酸と接触させる。特に、易重合性物質含有物を蒸留または蒸発操作で精製する際に、アミン系重合防止剤を気相部に存在させ、得られる易重合性物質とアミン系重合防止剤とを含む留出液を酸と接触させる。【選択図】なし【選択図】なし【選択図】なし【特許請求の範囲】
【請求項１】
　アミン系重合防止剤を含む気体状態の易重合性物質を液体状態に変化させ、得られたア
ミン系重合防止剤を含む液体状態の易重合性物質を酸と接触させる易重合性物質の取扱い
方法。
【請求項２】
　易重合性物質含有物を蒸留または蒸発操作で精製する際に、アミン系重合防止剤を気相
部に存在させ、得られる易重合性物質とアミン系重合防止剤とを含む留出液を酸と接触さ
せる請求項１記載の易重合性物質の取扱い方法。
【請求項３】
　易重合性物質含有物を蒸留操作で精製する際に、蒸留塔の塔頂部または還流部よりアミ
ン系重合防止剤を供給してアミン系重合防止剤を気相部に存在させる請求項２記載の易重
合性物質の取扱い方法。
【請求項４】
　アミン系重合防止剤が蒸留または蒸発させようとする易重合性物質の蒸気圧より低い蒸
気圧を持ったアミン系重合防止剤である請求項１〜３のいずれか１項に記載の易重合性物
質の取扱い方法。
【請求項５】
　アミン系重合防止剤が式（１）で示される少なくとも１種のアミン化合物である請求項
１〜４のいずれか１項に記載の易重合性物質の取扱い方法。
【化１】
2004107341.tif 000003
（式中、Ｒ１はフェニル基、ナフチル基またはアルキル基であって直鎖状でも分岐状でも
よい。Ｒ２はフェニル基またはナフチル基を示す。）
【請求項６】
　酸が固体酸である請求項１〜５のいずれか１項に記載の易重合性物質の取扱い方法。
【請求項７】
　固体酸が活性白土、酸性イオン交換樹脂、ゼオライトから選ばれる少なくとも１種の固
体酸である請求項６記載の易重合性物質の取扱い方法。
【請求項８】
　固体酸が洗浄した酸性イオン交換樹脂である請求項７記載の易重合性物質の取扱い方法
。
【請求項９】
　易重合性物質が（メタ）アクリル酸エステルである請求項１〜８のいずれか１項に記載
の易重合性物質の取扱い方法。
【発明の詳細な説明】
【技術分野】
【０００１】
　本発明は、易重合性物質含有物を蒸留または蒸発操作等の気体状態の易重合性物質を液
体状態に変化させる際の易重合性物質の取扱い方法に関する。本発明は、特に（メタ）ア
クリル酸または（メタ）アクリル酸エステルの取扱い方法に関する。
【背景技術】
【０００２】
　重合体の原料となる易重合性物質は石油原料から製造される。易重合性物質は、熱や光
等による重合することから、合成や精製プロセスにおいては、重合防止剤が通常添加され
ている。また、製造後の易重合性物質にも重合防止剤が通常添加されている。易重合性物
質に添加する重合防止剤としては多くのものが知られており、中でもアミン系重合防止剤
は一般的に広く用いられている。
【０００３】
　例えば、特許文献１には蒸留に際し、気相にＮ−ニトロソフェニルヒドロキシルアミン
塩を添加するアクリル系モノマーの蒸留方法が開示されている。また、特許文献２にはグ
リコール類に溶解したクペロン類を系内に連続的または断続的に供給しつつ蒸留する不飽
和カルボン酸イソシアナトアルキルエステルの精製方法が開示されている。
【０００４】
　しかしながらこれらの方法では、精製した易重合性物質にアミン系重合防止剤が混入す
るという問題がある。易重合性物質に重合防止剤が含まれていると、重合させて重合体を
製造する際に多くの重合開始剤が必要となる。さらに、重合防止剤によっては易重合性物
質のモノマーやその重合体が不必要に着色するため製品価値が低下するという問題がある
。
【特許文献１】特開昭６３−１２６８５３号公報
【特許文献２】特開昭６４−４２４６２号公報
【発明の開示】
【発明が解決しようとする課題】
【０００５】
　本発明の目的は、アミン系重合防止剤を含む気体状態の易重合性物質を液体状態に変化
させ、得られたアミン系重合防止剤を含む液体状態の易重合性物質からアミン系重合防止
剤を低減することができる易重合性物質の取扱い方法を提供することにある。特に、易重
合性物質含有物を蒸留または蒸発操作で精製する際に、アミン系重合防止剤を気相部に存
在させ、得られる留出液からアミン系重合防止剤を低減することができる易重合性物質の
取扱い方法を提供することにある。
【課題を解決するための手段】
【０００６】
　本発明は、アミン系重合防止剤を含む気体状態の易重合性物質を液体状態に変化させ、
得られたアミン系重合防止剤を含む液体状態の易重合性物質を酸と接触させる易重合性物
質の取扱い方法である。
【０００７】
　このような取扱い方法としては、易重合性物質含有物を蒸留または蒸発操作で精製する
際に、アミン系重合防止剤を気相部に存在させ、得られる易重合性物質とアミン系重合防
止剤とを含む留出液を酸と接触させる場合が代表的である。易重合性物質含有物を
蒸留操作で精製する際には、蒸留塔の塔頂部または還流部よりアミン系重合防止剤を供給
してアミン系重合防止剤を気相部に存在させることが好ましい。使用するアミン系重合防
止剤は蒸留または蒸発させようとする易重合性物質の蒸気圧より低い蒸気圧を持ったもの
が好ましい。アミン系重合防止剤としては式（１）で示される少なくとも１種のアミン化
合物が好ましい。
【０００８】
【化１】
2004107341.tif 000002
（式中、Ｒ１はフェニル基、ナフチル基またはアルキル基であって直鎖状でも分岐状でも
よい。Ｒ２はフェニル基またはナフチル基を示す。）
【０００９】
　また本発明で使用する酸としては、固体酸が好ましく、特に活性白土、酸性イオン交換
樹脂、ゼオライトから選ばれる少なくとも１種類の固体酸がより好ましく、洗浄した酸性
イオン交換樹脂が特に好ましい。
【００１０】
　本発明の取扱い方法は、易重合性物質が（メタ）アクリル酸エステルの場合に好適であ
る。
【発明の効果】
【００１１】
　本発明によれば、アミン系重合防止剤を含む気体状態の易重合性物質を液体状態に変化
させ、得られたアミン系重合防止剤を含む液体状態の易重合性物質からアミン系重合防止
剤を低減することができる。特に、易重合性物質含有物を蒸留または蒸発操作で精製する
際に、アミン系重合防止剤を気相部に存在させ、得られる易重合性物質とアミン系重合防
止剤とを含む留出液からアミン系重合防止剤を低減することができる。
【００１２】
　本発明は、アミン系重合防止剤が式（１）で示される少なくとも１種のアミン系重合防
止剤の低減に特に効果的である。
【００１３】
　また本発明において、酸として固体酸、好ましくは活性白土、酸性イオン交換樹脂、ゼ
オライト、より好ましくは洗浄した酸性イオン交換樹脂を用いると易重合性物質の損失を
少なくすることができる。
【００１４】
　本発明は、易重合性物質が（メタ）アクリル酸エステルの場合に好適である。
【発明を実施するための最良の形態】
【００１５】
　本発明において易重合性物質とは、ビニル基を含む重合性化合物であり、例えば、不飽
和カルボン酸、不飽和カルボン酸エステル等が挙げられる。不飽和カルボン酸としては、
例えば、アクリル酸、メタクリル酸等が挙げられる。また不飽和カルボン酸エ
ステルとしては、例えば、（メタ）アクリル酸メチル、（メタ）アクリル酸エチル、（メ
タ）アクリル酸プロピル、（メタ）アクリル酸ターシャリーブチル、（メタ）アクリル酸
ノルマルブチル、（メタ）アクリル酸イソブチル、（メタ）アクリル酸２−エチルヘキシ
ル、（メタ）アクリル酸ラウリル、（メタ）アクリル酸トリデシル、（メタ）アクリル酸
ステアリル等のアルキルエステル類、（メタ）アクリル酸シクロヘキシル、（メタ）アク
リル酸イソボルニル、（メタ）アクリル酸テトラヒドロフルフリル等の脂環式アルキルエ
ステル類、（メタ）アクリル酸ベンジル等の芳香族基含有エステル類、（メタ）アクリル
酸グリシジル等の複素環基含有エステル類、（メタ）アクリル酸アリル等の不飽和アルキ
ルエステル類、（メタ）アクリル酸ヒドロキシエチル、（メタ）アクリル酸ヒドロキシプ
ロピル等のヒドロキシアルキルエステル類、（メタ）アクリル酸２−メトキシエチル、（
メタ）アクリル酸２−エトキシエチル等のアルコキシアルキルエステル類、ジ（メタ）ア
クリル酸エチレングリコール、ジ（メタ）アクリル酸トリエチレングリコール、ジ（メタ
）アクリル酸１，３−ブチレングリコール、ジ（メタ）アクリル酸１，６−ヘキサンジオ
ール、ジ（メタ）アクリル酸ポリブチレングリコール、トリ（メタ）アクリル酸トリメチ
ロールプロパン等の多価アルコールのエステル類、フタル酸２−（メタ）アクリロイルオ
キシエチル、ヘキサヒドロフタル酸２−（メタ）アクリロイルオキシエチル等のカルボン
酸含有アルコールのエステル類、（メタ）アクリル酸ジメチルアミノエチル、（メタ）ア
クリル酸ジメチルアミノエチルメチルクロライド塩、（メタ）アクリル酸ジメチルアミノ
エチルベンジルクロライド塩、（メタ）アクリル酸ジエチルアミノエチル等のジアルキル
アミノアルキルエステルおよびその塩類、（メタ）アクリル酸トリフルオロエチル、（メ
タ）アクリル酸ヘプタデカフルオロデシル等のフルオロアルキルエステル類等が挙げられ
る。本発明は、易重合性物質が不飽和カルボン酸エステルの場合に好ましく適用でき、特
に（メタ）アクリル酸エステルの場合に好ましく適用できる。
【００１６】
　なお、本願明細書において、（メタ）アクリル酸とは慣用されるようにアクリル酸およ
びメタクリル酸の総称であり、（メタ）アクリル酸エステルとは各種のアクリル酸エステ
ルおよび各種のメタクリル酸エステルの総称である。
【００１７】
　工業的な易重合性物質の取扱いとして、易重合性物質含有物の蒸留または蒸発操作に代
表される気体状態の易重合性物質を液体状態に変化させる取扱いがある。蒸留または蒸発
操作では、例えば、易重合性物質を合成した反応液等の易重合性物質含有物から原料等の
低沸点物、あるいは触媒や重合防止剤等の高沸点物が分離され精製した易重合性物質が得
られる。
【００１８】
　蒸留操作を行う装置としては、例えば気液接触可能な蒸留塔等が挙げられる。また蒸発
操作を行う装置としては、例えば薄膜蒸発器やロータリーエバポレータ等が挙げられる。
【００１９】
　蒸留塔を用いた精製では、アミン系重合防止剤を気相部に存在させる方法としては、蒸
留塔の塔頂部または還流部に重合防止剤を供給することが好ましい。また、薄膜蒸発器等
の蒸発設備を用いた精製では、アミン系重合防止剤をベーパー管に供給することが好まし
い。これらの場所に添加することにより、加熱により発生した上昇蒸気と重合防止剤を含
む液が接触し、ミストにより留出液に混入しベーパー管、コンデンサ等で発生する重合を
防止することができる。アミン系重合防止剤は、後述する酸との接触により低減すること
ができるため、留出液に混入しても問題はない。
【００２０】
　蒸留または蒸発操作において、蒸留または蒸発させようとする易重合性物質の蒸気圧よ
りも低い蒸気圧を持った低沸点のアミン系重合防止剤を使用すると、易重合性物質ととも
にアミン系重合防止剤も留出し、気相部だけでなく留出液の重合も防止することができる
。この場合、アミン系重合防止剤は、蒸留または蒸発操作を行う前の易重合性物質含有液
に供給することもできる。
【００２１】
　アミン系重合防止剤はそのままの状態で供給することもできるが、工程液等の液で溶解
した溶液として供給することが好ましい。溶解する液は工程液が好ましく、なかでも留出
液に混入しても製品品質の純度を低下させないものがより好ましく、製品（精製対象の易
重合性物質）が特に好ましい。供給するアミン系重合防止剤溶液の濃度は特に限定されな
いが、通常０．０１〜１０質量％である。
【００２２】
　アミン系重合防止剤とは、易重合性物質の重合を阻害する性質を有する第１級アミン、
第２級アミン、第３級アミンおよび第４級アミン塩を意味する。アミン系重合防止剤とし
ては、前記式（１）で示される化合物が好ましい。前記式（１）で示される化合物として
は、例えば、Ｎ，Ｎ’−ジフェニル−ｐ−フェニレンジアミン、Ｎ−イソプロピル−Ｎ’
−フェニル−ｐ−フェニレンジアミン、Ｎ−（１，３−ジメチルブチル）−Ｎ’−フェニ
ル−ｐ−フェニレンジアミン、Ｎ−（１−メチルヘプチル）−Ｎ’−フェニル−ｐ−フェ
ニレンジアミン、Ｎ，Ｎ’−ジ−２−ナフチル−ｐ−フェニレンジアミン、Ｎ，Ｎ’−ジ
−ｏ−トリル−ｐ−フェニレンジアミン等が挙げられる。例えば、Ｎ−イソプロピル−Ｎ
’−フェニル−ｐ−フェニレンジアミンの蒸気圧は１４０℃で６．７ｈＰａ程度、Ｎ−（
１，３−ジメチルブチル）−Ｎ’−フェニル−ｐ−フェニレンジアミンの蒸気圧は１９０
℃で６．７ｈＰａ程度である。
【００２３】
　使用するアミン系重合防止剤の種類は１種類でも２種類以上であってもよい。また易重
合性物質にアミン系重合防止剤以外の重合防止剤が含まれていても本発明は適用できる。
【００２４】
　アミン系重合防止剤の使用量は特に限定されないが、一般に蒸留または蒸発前の易重合
性物質の質量に対して０．０１〜５０００ｐｐｍである。
【００２５】
　本発明では、易重合性物質とアミン系重合防止剤とを含む留出液に代表されるアミン系
重合防止剤を含む液体状態の易重合性物質を酸と接触させる。使用する酸の種類は
特に限定されないが、例えば、硫酸、塩酸、硝酸、リン酸等の無機酸水溶液、スルホン酸
化合物等の有機酸等の水溶液、強酸性イオン交換樹脂等の酸性イオン交換樹脂や活性白土
等の固体酸等が挙げられる。
【００２６】
　酸としては、中でも易重合性物質との分離が容易な固体酸が好ましく、アミン系重合防
止剤の除去効率の高い活性白土、強酸性イオン交換樹脂等の酸性イオン交換樹脂、ゼオラ
イトから選ばれる少なくとも１種類の固体酸が好ましい。
【００２７】
　活性白土は一般に市販されているもの等を適宜活性化処理して使用する。ゼオライトも
任意の温度で焼成する等適宜活性化してから使用する。強酸性イオン交換樹脂等の酸性イ
オン交換樹脂も一般に市販品されているもの等が使用できる。しかし、水湿潤状態の酸性
イオン交換樹脂の場合は、易重合性物質へのコンタミネーションを防ぐ目的で例えばメタ
ノール等の溶媒で洗浄、置換した後、真空加熱乾燥する等の方法で、酸性イオン交換樹脂
から水をできるだけ除去しておくことが好ましい。また、酸性イオン交換樹脂がナトリウ
ムイオン等の対カチオン塩になっている場合には、例えば塩酸と接触させる等の方法で処
理することが好ましい。
【００２８】
　アミン系重合防止剤を含む易重合性物質と酸を接触させる方式は特に限定されない。例
えば酸として無機酸や有機酸の水溶液を用いる場合は、酸の水溶液からなる水相とアミン
系重合防止剤を含む易重合性物質の相とを攪拌等により接触させる方法を用いることがで
きる。この場合は、抽出操作等により易重合性物質を分離することができる。
【００２９】
　一方、酸として固体酸を用いる場合は、例えば、流動槽や固定床等を用いて連続式また
は回分式で易重合性物質と固体酸を一定時間接触させる方法を用いることができる。固定
床以外の方法では、ろ過やデカンテーション等の固液分離操作により固体酸を取り除くこ
とで易重合性物質を分離することができる。
【００３０】
　易重合性物質と酸との接触時間は、易重合性物質に含まれるアミン系重合防止剤の量や
目標とするアミン系重合防止剤の低減の程度等により適宜選定することができ、好ましく
は１０〜１２０分である。た易重合性物質と酸との接触温度は特に限定されないが、好ま
しくは０〜２００℃、より好ましくは４０〜１２０℃である。接触の際の圧力も特に限定
されず、加圧、常圧、減圧いずれでも可能である。ただし、水を含む固体酸を用いる場合
は水を系外に除去するために減圧で行うことが好ましい。
【００３１】
　酸の使用量は、留出易重合性物質に含まれるアミン系重合防止剤の量や目標とするアミ
ン系重合防止剤の低減の程度等により適宜選定することができる。酸が固体酸の場合、酸
の使用量はアミン系重合防止剤１質量部に対して通常は１〜１０００質量部、好ましくは
１０〜５００質量部、より好ましくは５０〜３００質量部である。酸が液体の場合、酸の
使用量はアミン系重合防止剤１質量部に対して通常は１〜１０００質量部、好ましくは１
０〜５００質量部、より好ましくは５０〜３００質量部である。酸の使用量は、多いほど
アミン系重合防止剤が十分除去でき、少ないほど易重合性物質の損失が少なくなる。
【実施例】
【００３２】
　以下、本発明を実施例および比較例を挙げて説明する。易重合性物質中のアミン系重合
防止剤は高速液体クロマトグラフィーを用いて定量した。
【００３３】
　［実施例１］
　２０段オールダショウ型蒸留塔を備えた３Ｌの４つ口フラスコにメタクリル酸２−エチ
ルヘキシル２５００ｇと重合防止剤としてＮ−イソプロピル−Ｎ’−フェニル−ｐ−フェ
ニレンジアミン０．２５ｇを仕込み、６．７ｈＰａの減圧下、蒸留を行った。このとき重
合防止剤であるＮ−イソプロピル−Ｎ’−フェニル−ｐ−フェニレンジアミンを１質量％
溶解したメタクリル酸２−エチルヘキシル溶液を還流部より５ｍｌ／ｈにて供給した。蒸
留時の塔頂温度は１０１℃であった。留出液としてＮ−イソプロピル−Ｎ’−フェニル−
ｐ−フェニレンジアミンを７．１質量ｐｐｍ含むメタクリル酸２−エチルヘキシル２４５
５ｇを取得した。このメタクリル酸２−エチルヘキシルは黄色に着色しておりで品質の低
いものであった。そこで、この留出液に活性白土（水澤化学工業社製ガレオンアースＧＳ
Ｆ）１．８ｇを仕込み、１３．３ｈＰａの減圧下、室温にて６０分間攪拌した。メンブレ
ンフィルター（孔径０．５μｍ）で攪拌後の処理液から活性白土を濾別し、無色の精製メ
タクリル酸２−エチルヘキシル２４３３ｇを得た。この精製メタクリル酸２−エチルヘキ
シルに含まれるＮ−イソプロピル−Ｎ’−フェニル−ｐ−フェニレンジアミンは定量限界
（０．１質量ｐｐｍ）以下であった。
【００３４】
　［実施例２］
　２０ｃｍのビグリュウ管を備えた１Ｌの４つ口フラスコにメタクリル酸トリデシル８０
０ｇと重合防止剤としてＮ−イソプロピル−Ｎ’−フェニル−ｐ−フェニレンジアミン１
．６ｇを仕込み、６．７ｈＰａの減圧下、蒸留を行った。このとき塔頂温度は１４１℃で
あった。留出液としてＮ−イソプロピル−Ｎ’−フェニル−ｐ−フェニレンジアミンを２
３６質量ｐｐｍ含むメタクリル酸トリデシル７６０ｇを取得した。このメタクリル酸トリ
デシルは強い黒色で品質の低いものであった。そこで、この留出液に活性白土（水澤化学
工業社製ガレオンアースＧＳＦ）１７．９ｇを仕込み、１３．３ｈＰａの減圧下、室温に
て６０分間攪拌した。メンブレンフィルター（孔径０．５μｍ）で攪拌後の処理液から活
性白土を濾別し、無色の精製メタクリル酸トリデシル７４８ｇを得た。この精製メタクリ
ル酸トリデシルに含まれるＮ−イソプロピル−Ｎ’−フェニル−ｐ−フェニレンジアミン
は定量限界（０．１質量ｐｐｍ）以下であった。
【００３５】
　［実施例３］
　薄膜蒸発器に、重合防止剤としてＮ−（１，３−ジメチルブチル）−Ｎ’−フェニル−
ｐ−フェニレンジアミンを２０質量ｐｐｍ含むメタクリル酸トリデシルを３００ｍｌ／ｈ
で供給し、留出量と缶出量の比を８０％とし、６．７ｈＰａの減圧下、蒸留を行った。留
出液としてＮ−（１，３−ジメチルブチル）−Ｎ’−フェニル−ｐ−フェニレンジアミン
を１７質量ｐｐｍ含むメタクリル酸トリデシル７６０ｇを取得した。このメタクリル酸ト
リデシルは黄色に着色しておりで品質の低いものであった。そこで、この留出液に活性白
土（水澤化学工業社製ガレオンアースＧＳＦ）１７．９ｇを仕込み、１３．３ｈＰａの減
圧下、室温にて６０分間攪拌した。メンブレンフィルター（孔径０．５μｍ）で攪拌後の
処理液から活性白土を濾別し、無色の精製メタクリル酸トリデシル７４８ｇを得た。この
精製メタクリル酸トリデシルに含まれるＮ−（１，３−ジメチルブチル）−Ｎ’−フェニ
ル−ｐ−フェニレンジアミンは定量限界（０．１質量ｐｐｍ）以下であった。
【００３６】
　［実施例４］
　活性白土の代わりに５０倍（容量）の水、メタノールで室温下洗浄し乾燥した強酸性イ
オン交換樹脂アンバーリスト１５（ローム＆ハース社製）を１．８ｇ用いた以外は実施例
１と同様にしたところ、無色の精製メタクリル酸２−エチルヘキシル２４３３ｇを得た。
この精製メタクリル酸２−エチルヘキシルに含まれるＮ−イソプロピル−Ｎ’−フェニル
−ｐ−フェニレンジアミンは定量限界（０．１質量ｐｐｍ）以下であった。